(57)【要約】      （修正有）【課題】透明難燃光ファイバリボンおよび透明難燃光ファイバケーブル、難燃性樹脂組成物の提供。【解決手段】紫外線硬化型樹脂、ビニル系シランカップリング剤で表面修飾された平均粒子径が０．０１〜１μｍの金属水酸化物、下記式（１）で示される環状ホスファゼン化合物を含有し、紫外線硬化型樹脂１００質量部に対して、金属水酸化物を５〜６０質量部、ホスファゼンを１０〜５０質量部含有する難燃性樹脂組成物。2014058649.tif 000009（式（１）中、ｎは３〜１５の整数を示し、Ａは炭素数６〜２０の芳香環を有する、アルコキシ基またはアリールオキシ基を示す。）【選択図】なし【特許請求の範囲】
【請求項１】
紫外線硬化型樹脂、ビニル系シランカップリング剤で表面修飾された平均粒子径が０．０１〜１μｍの金属水酸化物、および、下記式（１）で示される環状ホスファゼン化合物を含有し、前記紫外線硬化型樹脂１００質量部に対して、前記金属水酸化物を５〜６０質量部、前記環状ホスファゼン化合物を１０〜５０質量部含有する難燃性樹脂組成物。
【化１】
2014058649.tif 000008
（式（１）中、ｎは３〜１５の整数を示し、Ａは、芳香環を有する、炭素数６〜２０のアルコキシ基、または、炭素数６〜２０のアリールオキシ基を示す。）
【請求項２】
前記金属水酸化物が、水酸化アルミニウム、ベーマイト、および、水酸化マグネシウムからなる群より選ばれる少なくとも１種である、請求項１に記載の難燃性樹脂組成物。
【請求項３】
前記紫外線硬化型樹脂が、アクリル樹脂である、請求項１または２に記載の難燃性樹脂組成物。
【請求項４】
前記紫外線硬化型樹脂が、反応性可塑剤として、芳香環を有するアクリレートを含有する、請求項１〜３のいずれかに記載の難燃性樹脂組成物。
【請求項５】
請求項１〜４のいずれかに記載の難燃性樹脂組成物を用いて作製される透明難燃フィルム。
【請求項６】
複数本の光ファイバ心線を平行に配置し、前記複数本の光ファイバ心線の外周に一括被覆を備えた光ファイバリボンであって、前記一括被覆が、請求項１〜４のいずれかに記載の難燃性樹脂組成物からなる、透明難燃光ファイバリボン。
【請求項７】
前記ファイバ心線を構成する光ファイバが、Ｃ−Ｈ結合を実質的に有しない非晶質透明フッ素樹脂を材料とする、請求項６に記載の透明難燃光ファイバリボン。
【請求項８】
前記ファイバ心線を構成する光ファイバの周囲が補強層で被覆され、さらに該補強層の周囲が、少なくとも１層以上の紫外線硬化型樹脂で被覆されている、請求項６または７に記載の透明難燃光ファイバリボン。
【請求項９】
光ファイバリボンの外周を、透明難燃性樹脂で被覆した光ファイバケーブルであって、前記光ファイバリボンが、請求項６〜８のいずれかに記載の透明難燃光ファイバリボンである、透明難燃光ファイバケーブル。
【発明の詳細な説明】
【技術分野】
【０００１】
この発明は、透明難燃性樹脂組成物ならびにそれを用いた透明難燃光ファイバリボンおよび透明難燃光ファイバケーブルに関する。
【背景技術】
【０００２】
近年、高度情報通信の発達に伴い、通信系幹線に光ファイバ網が張り巡らされ、光伝送による高速大容量通信が普及してきている。このような通信系幹線には、光伝送損失の低減化などの種々の理由によりシングルモードの石英系光ファイバが用いられ、数十ギガビットクラスの高速データ伝送が可能とされている。しかし、この通信系幹線の石英系光ファイバからオフィスまたは各家庭内にあるデータ通信装置に接続する際に、同じ石英系光ファイバを用いて接続する場合には、可撓性に乏しく取扱い性に難点があると共に、石英系光ファイバのコアの直径が数μｍ程度と非常に細径であるため、分岐、接続に多大なコストがかかるという問題があり、オフィスまたは各家庭内のデータ通信装置への接続の普及に対する障害の一つになっている。
【０００３】
このような通信系幹線の石英系光ファイバからオフィスまたは各家庭内にあるデータ通信装置への分岐、接続を容易にするために、コアが、石英系光ファイバに比べて大口径で分岐、接続性に優れると共に、可撓性に富み、取扱い性にも優れるプラスチック光ファイバを用いることが提案されている。
現在ではＦＴＴＨ（ファイバー・ツー・ザ・ホーム）プロジェクトが進められており、各家庭、事業所周辺で使用されるユーザー系ケーブルの需要は飛躍的に増加することが予想され、環境負荷の小さいリボン構造やケーブル構造が要求される。
【０００４】
プラスチック光ファイバリボンやプラスチック光ファイバケーブルにおいては、いったん火災が発生すると、ケーブル線路に沿って燃え広がり、縦横に火災が拡大するため、ＵＬ １５８１（Ｕｎｄｅｒｗｒｉｔｅｒｓ Ｌａｂｏｒａｔｏｒｉｅｓ）（ＵＬ ＶＷ−１）試験に合格する難燃性が求められている。プラスチック光ファイバリボンは通常複数本のプラスチック光ファイバを一括被覆して束ねたものであるが、この一括被覆を構成する樹脂として使用される、熱可塑性樹脂、熱硬化性樹脂、紫外線硬化性樹脂の難燃性が充分ではなかった。
たとえば、特許文献１には、石英またはガラス系の光ファイバを用いた光ファイバリボンに関する発明が記載されており、紫外線硬化性樹脂をコーンカロリーメータで測定した時の発熱量が８００ＫＷ／ｍ2以下の難燃性樹脂を使用することにより、光ファイバリボンの難燃性を向上したと記載されている。しかしながら、発熱量が８００ＫＷ／ｍ2以下の難燃性樹脂をどのようにして実現するかが明確でなかった。また、プラスチック光ファイバを用いた場合の光ファイバリボンの難燃性向上は達成されてはいない。
なお、複数本の、石英またはガラス系のプラスチック光ファイバを一括被覆して光ファイバリボンとする場合も、一括被覆には樹脂材料が使用されるため、ＵＬ ＶＷ−１試験に合格する難燃性が求められる。
【０００５】
また、意匠性の観点から、光ファイバリボンに透明性が求められる場合がある。光ファイバリボンに難燃性を付与する場合、上記した一括被覆に難燃剤を配合する必要がある。上述した高い難燃性を達成するためには、複数種類の異なる難燃剤を一括被覆に配合する必要があるが、複数種類の異なる難燃剤の配合は、光を散乱させる傾向があるため、一般に、光ファイバリボンの透明性が低下する。このため、高い難燃性と透明性を両立する光ファイバリボンはこれまでなかった。
【先行技術文献】
【特許文献】
【０００６】
【特許文献１】特開２００５−３２６５６７号公報
【発明の概要】
【発明が解決しようとする課題】
【０００７】
したがって、本発明は、高い難燃性と透明性を達成する透明難燃光ファイバリボンおよび透明難燃光ファイバケーブル、ならびに、該透明難燃光ファイバリボンの一括被覆の製造時に使用する難燃性樹脂組成物の提供を目的とする。
【課題を解決するための手段】
【０００８】
本発明は、紫外線硬化型樹脂、ビニル系シランカップリング剤で表面修飾された平均粒子径が０．０１〜１μｍの金属水酸化物、および、下記式（１）で示される環状ホスファゼン化合物を含有し、前記紫外線硬化型樹脂１００質量部に対して、前記金属水酸化物を５〜６０質量部、前記環状ホスファゼン化合物を１０〜５０質量部含有する難燃性樹脂組成物を提供する。
【化１】
2014058649.tif 000002
（式（１）中、ｎは３〜１５の整数を示し、Ａは、芳香環を有する、炭素数６〜２０のアルコキシ基、または、炭素数６〜２０のアリールオキシ基を示す。）
【０００９】
本発明の難燃性樹脂組成物において、前記金属水酸化物が、水酸化アルミニウム、ベーマイト、および、水酸化マグネシウムからなる群より選ばれる少なくとも１種であることが好ましい。
【００１０】
本発明の難燃性樹脂組成物において、前記紫外線硬化型樹脂が、アクリル樹脂であることが好ましい。
【００１１】
本発明の難燃性樹脂組成物において、前記紫外線硬化型樹脂が、反応性可塑剤として、芳香環を有するアクリレートまたはメタクリレートを含有することが好ましい。
【００１２】
また、本発明は、本発明の難燃性樹脂組成物を用いて作製される透明難燃フィルムを提供する。
【００１３】
また、本発明は、複数本の光ファイバ心線を平行に配置し、前記複数本の光ファイバ心線の外周に一括被覆を備えたプラスチック光ファイバリボンであって、前記一括被覆が、本発明の難燃性樹脂組成物からなる、透明難燃光ファイバリボンを提供する。
【００１４】
本発明の透明難燃光ファイバリボンにおいて、前記ファイバ心線を構成する光ファイバが、Ｃ−Ｈ結合を実質的に有しない非晶質透明フッ素樹脂を材料とすることが好ましい。
【００１５】
本発明の透明難燃光ファイバリボンにおいて、前記ファイバ心線を構成する光ファイバの周囲が補強層で被覆され、さらに該補強層の周囲が、少なくとも１層以上の紫外線硬化型樹脂で被覆されていてもよい。
【００１６】
また、本発明は、光ファイバリボンの外周を、透明難燃性樹脂で被覆した光ファイバケーブルであって、前記光ファイバリボンが、本発明の透明難燃光ファイバリボンである、透明難燃光ファイバケーブルを提供する。
【発明の効果】
【００１７】
本発明によれば、透明性の指標として、ヘイズ率が１５以下であり、高い難燃性を有する透明難燃光ファイバリボンおよび透明難燃光ファイバケーブルを提供できる。
【図面の簡単な説明】
【００１８】
【図１】図１は、本発明の透明難燃光ファイバリボンを示した断面図である。
【図２】図２は、本発明の透明難燃光ファイバケーブルを示した断面図である。
【発明を実施するための形態】
【００１９】
以下、図面を参照して本発明について説明する。
図１は本発明の透明難燃光ファイバリボンを示した断面図である。図１に示す光ファイバリボン２１は、複数本の光ファイバ心線１１を平行に配置し、該複数本の光ファイバ心線１１の外周に一括被覆４を施したものである。図１に示す光ファイバ心線１１は、光ファイバ１の周囲を補強層２で被覆し、該補強層２の周囲を紫外線硬化型樹脂３で被覆したものである。ただし、本発明における光ファイバ心線１１は、光ファイバ１の周囲を補強層２で被覆したものであればよく、該補強層２の周囲を紫外線硬化型樹脂３で被覆していないものであってもよい。
本発明の透明難燃光ファイバリボンの個々の構成要素について、以下に説明する。
【００２０】
光ファイバ１としては、屈折率分布型（ＧＩ型）光ファイバ、段階屈折率型（ＳＩ型）光ファイバ、シングルモード光ファイバ、マルチコア光ファイバなどがあり、本発明における光ファイバ１としては、これらいずれであってもよい。
【００２１】
ＧＩ型光ファイバとは、断面方向における屈折率に分布を持たせた光ファイバである。すなわち、ＧＩ型光ファイバは、断面方向の中心部で屈折率が高く、徐々に屈折率が低くなる屈折率分布によって構成されるので、ＧＩ型光ファイバ内を長手方向に進行する光は、屈折率の影響を受けて、ＧＩ型光ファイバの中心部近傍に集中する。これによって、高速大容量の伝送能力を実現している。
ＧＩ型光ファイバは、ＳＩ型光ファイバに比較してモード分散が小さく、数ギガビット以上のクラスの高速データ伝送用に特に適している。
【００２２】
本発明における光ファイバ１としては、石英系光ファイバ、ガラス系光ファイバ、および、プラスチック光ファイバ（ＰＯＦ）のいずれも選択できる。ただし、難燃性の向上という観点からは、ＰＯＦを使用した場合に、その効果がより発揮される。
【００２３】
ＰＯＦの材料としては、ポリメタクリル酸メチル樹脂やポリカーボネート樹脂などがあり、本発明において、光ファイバ１としてＰＯＦを使用する場合、このような材料を使用した光ファイバを使用できる。しかしこれら材料からなるＰＯＦには、分子内にＣ−Ｈ結合を有する樹脂を材料とすることより、Ｃ−Ｈ結合の伸縮運動による高調波吸収が、赤外線または可視光線領域のような特定波長領域に生じ、その波長領域での伝送損失が大きなものであった。加えてこれらの樹脂は、吸湿性が大きいために、温度条件等の環境条件によっては、伝送損失が大きく変化してしまうという問題がある。その結果、光伝送で使われる波長領域において、特に数ギガビットクラスの高速伝送をも可能にする赤外波長領域を使用することが不可能であった。
【００２４】
このような従来のＰＯＦを、通信系幹線の石英系光ファイバからオフィスまたは各家庭内のデータ通信装置に分岐、接続する際に用いる場合、例えば、最近、オフィスまたは各家庭に普及の著しいインターネットへの接続に用いる場合、インターネットにおける音声、静止画像に加えて動画像等のような大容量データの高速伝送の要求に十分に応じることが困難という問題を有している。
【００２５】
本発明における光ファイバ１として、ＰＯＦを使用する場合、Ｃ−Ｈ結合を実質的に有しない非晶質透明フッ素樹脂を材料とするＰＯＦが好ましい。このＰＯＦは赤外線や可視光線領域における吸収がなく、通信用ＰＯＦとして特に優れた特性を有する。
【００２６】
非晶質透明フッ素樹脂としては主鎖に環構造を有するフッ素ポリマーからなるフッ素樹脂、特に主鎖に含フッ素脂肪族環構造を有するフッ素ポリマーからなるフッ素樹脂、が好ましい。このような非晶質フッ素樹脂を材料とするＰＯＦとしては、例えば特開平８−５８４８号公報や特開平１１−１６７０３０記載のＧＩ型のＰＯＦおよび特開平４−１７０４号公報記載のＳＩ型のＰＯＦなどがある。
【００２７】
光ファイバはコア−クラッドから構成されるが、一般的には、補強、機械特性を改善するために、クラッドの周囲に補強層が施された光ファイバ心線として使用される。本発明においても、光ファイバ１の周囲、より具体的には、光ファイバ１のクラッドの周囲を補強層２で被覆した光ファイバ心線１１を用いる。
本発明で用いられる光ファイバ心線１１は、光ファイバ１としてＣ−Ｈ結合を実質的に有しない非晶質透明フッ素樹脂を材料とするＧＩ型のＰＯＦを使用し、該ＧＩ型のＰＯＦの周囲を、補強層２として熱溶融樹脂で被覆したものが好ましい。
【００２８】
本発明の光ファイバ心線１１では、該補強層２の周囲に、外力緩和のためのプライマリコート、外力耐性のためのセカンダリコート、色識別のためのカラーコートなどを形成するために、少なくとも１層以上の紫外線硬化型樹脂３でさらに被覆したものがより好ましい。
【００２９】
本発明の透明難燃光ファイバリボン２１では、平行に配置した複数本の光ファイバ心線１１の外周に施す一括被覆４が、以下に示す本発明の難燃性樹脂組成物を用いて作製されている。
【００３０】
本発明の難燃性樹脂組成物は、紫外線硬化型樹脂、ビニル系シランカップリング剤で表面修飾された平均粒子径が０．０１〜１μｍの金属水酸化物、および、下記式（１）で示される環状ホスファゼン化合物を含有し、該紫外線硬化型樹脂１００質量部に対して、該金属水酸化物を５〜６０質量部、該環状ホスファゼン化合物を１０〜５０質量部含有する。
【化２】
2014058649.tif 000003
式（１）中、ｎは３〜１５の整数を示し、Ａは、芳香環を有する、炭素数６〜２０のアルコキシ基、または、炭素数６〜２０のアリールオキシ基を示す。
【００３１】
本発明の難燃性樹脂組成物において、紫外線硬化型樹脂は、樹脂組成物のマトリクス樹脂である。本発明の難燃性樹脂組成物に用いる紫外線硬化型樹脂としては、アクリル樹脂が、透明性、高速塗工性の理由から好ましい。
なお、本発明の難燃性樹脂組成物に用いる紫外線硬化型樹脂は、少なくともアクリルオリゴマーとアクリルモノマーと紫外線反応型開始剤からなる液状組成物からなることが好ましい。ここで、アクリルオリゴマー、アクリルモノマーは、目標とする樹脂組成物の物性、または樹脂組成物の硬化物の物性、具体的には、樹脂組成物を用いて作製される一括被覆４や透明難燃フィルムの物性を考慮して、架橋密度や、親水基／疎水基のバランスを選択し組み合わせて使用される。また、紫外線反応開始剤は、樹脂組成物を用いて作製される一括被覆４や透明難燃フィルムの表面と深さ方向の硬化性を同時に対応できるように、種類と添加量と、分散度を考慮し使用される。
【００３２】
本発明の難燃性樹脂組成物において、金属水酸化物、および、上記式（１）で示されるホスファゼンは、樹脂組成物を用いて作製される一括被覆４や、透明難燃フィルムの難燃剤である。金属水酸化物は、熱分解し水分を放出した際の吸熱作用が主体の難燃剤である。また、環状ホスファゼン化合物のようなリン化合物は、樹脂から脱水を行いチャーと呼ばれる酸素遮断作用と断熱作用を有する層の形成が主体の難燃剤である。
本発明の難燃性樹脂組成物は、ビニル系シランカップリング剤で表面修飾された平均粒子径が０．０１〜１μｍの金属水酸化物、および、上記式（１）で示される環状ホスファゼン化合物を含有することで、該樹脂組成物を用いて作製される、一括被覆４や透明難燃フィルムがが、透明性および難燃性に優れたものとなる。
【００３３】
樹脂組成物に配合する難燃剤のうち、金属水酸化物は粒子として配合するため、平均粒子径が小さいものを使用するほうが、該樹脂組成物を用いて作製される、一括被覆４や透明難燃フィルムの透明性が向上するので好ましい。このため、金属水酸化物の平均粒子径は１μｍ以下とする。ただし、金属水酸化物の平均粒子径が小さすぎると、樹脂組成物の粘度が上昇して、ハンドリング性が悪化するので、金属水酸化物の平均粒子径の下限を０．０１μｍとする。
【００３４】
ただし、平均粒子径が小さい金属水酸化物を使用しても、樹脂組成物中で凝集すると、その優位性が失われて、該樹脂組成物を用いて作製される、一括被覆４や透明難燃フィルムの透明性が低下する。このため、本発明では、ビニル系シランカップリング剤、すなわち、ビニル基を有するシランカップリング剤で表面修飾された金属水酸化物を使用する。金属水酸化物をシランカップリング剤で表面修飾すると、樹脂組成物中での分散性が向上するが、ビニル系シランカップリング剤で表面修飾することで、樹脂組成物中での分散性が顕著に向上する。この点については、後述する実施例において、金属水酸化物をアミノ系シランカップリング剤で表面修飾した比較例と、の比較からも明らかである。
この理由について、本願出願人は以下のように推定している。難燃剤として樹脂組成物に配合する、式（１）で示される環状ホスファゼン化合物は、リンに結合する側鎖（Ａ）が、芳香環を有する、炭素数６〜２０のアルコキシ基、または、炭素数６〜２０のアリールオキシ基であり、いずれも芳香環を有する。この芳香環と、金属水酸化物を表面修飾したシランカップリング剤のビニル基と、の相互作用によって、金属水酸化物の分散性が顕著に向上すると推測する。
なお、ビニル系シランカップリング剤としては、例えば、ビニルトリエトキシシラン、ビニルトリメトキシシラン、ビニルトリス（２−メトキシエトキシ）シラン、ビニルメチルジメトキシシランなどを使用できる。
【００３５】
ここで、金属水酸化物としては、水酸化アルミニウム、ベーマイト、水酸化マグネシウム、および、水酸化カルシウムからなる群から選択される１種以上を使用できる。これらの中でも、吸熱作用が大きい点から、水酸化アルミニウム、水酸化マグネシウムが好ましく、水酸化アルミニウムがさらに好ましい。
【００３６】
本発明の難燃性樹脂組成物において、金属水酸化物の平均粒子径は、０．０１〜１μｍであることが好ましく、０．０３〜０．８μｍであることがより好ましく、０．０５〜０．６μｍであることがさらに好ましい。
なお、金属水酸化物の平均粒子径は、適切な溶媒に分散させた分散液の状態でレーザー回折・散乱方式粒子径測定装置（マイクロトラックＢｌｕｅＲａｙｔｒａｃ、日機装株式会社）を使用し求めることができる。
本発明において、金属水酸化物の平均粒子径が上記範囲であることに加えて、金属水酸化物の粒子分布が狭いことが好ましい。
【００３７】
本発明の難燃性樹脂組成物において、金属水酸化物の含有量は、紫外線硬化型樹脂１００質量部に対して、５〜６０質量部である。金属水酸化物の含有量が５質量部未満だと、難燃性の効果が発揮できず、樹脂組成物を用いて作製される一括被覆４や透明難燃フィルムの難燃性が低下する。一方、金属水酸化物の含有量が６０質量部超だと、樹脂組成物を用いて作製される一括被覆４や透明難燃フィルムの透明性が低下するうえ、熱分解が急激に起こるために、樹脂組成物を用いて作製される一括被覆４や透明難燃フィルムの一部が火の粉となって飛び散り、ＵＬ ＶＷ−１試験が不合格となる場合がある。
本発明の難燃性樹脂組成物において、金属水酸化物の含有量は、紫外線硬化型樹脂１００質量部に対して、５〜６０質量部であることが好ましく、１０〜６０質量部であることがより好ましい。
【００３８】
次に、上記式（１）で示される環状ホスファゼン化合物について記載する。
上述したように、上記式（１）で示される環状ホスファゼン化合物は、樹脂組成物を用いて作製される一括被覆４や、透明難燃フィルムの難燃剤である。この環状ホスファゼン化合物は、式（１）中のｎが、３から１５の整数であるが、３から８の整数が好ましく、３または４が特に好ましい。すなわち、式（１）で示される環状ホスファゼン化合物として、特に好ましいものは、ｎが３のシクロトリホスファゼン（３量体）の誘導体、および、ｎが４のシクロテトラホスファゼン（４量体）の誘導体である。
本発明の難燃性樹脂組成物は、ｎやＡが異なる二種以上の環状ホスファゼン化合物を含有してもよい。
【００３９】
また、式（１）中、Ａは、芳香環を有する炭素数６〜２０のアルコキシ基、または、炭素数６〜２０のアリールオキシ基である。
芳香環を有する炭素数６〜２０を有するアルコキシ基としては、例えば、ベンジルオキシ基および２−フェニルエトキシ基等を挙げることができる。
炭素数６〜２０のアリールオキシ基としては、例えば、フェノキシ基、メチルフェノキシ基、ジメチルフェノキシ基、エチルフェノキシ基、エチルメチルフェノキシ基、ジエチルフェノキシ基、ｎ−プロピルフェノキシ基、イソプロピルフェノキシ基、イソプロピルメチルフェノキシ基、イソプロピルエチルフェノキシ基、ジイソプロピルフェノキシ基、ｎ−ブチルフェノキシ基、ｓｅｃ−ブチルフェノキシ基、ｔｅｒｔ−ブチルフェノキシ基、ｎ−ペンチルフェノキシ基、ｎ−ヘキシルフェノキシ基、エテニルフェノキシ基、１−プロペニルフェノキシ基、イソプロペニルフェノキシ基、１−ブテニルフェノキシ基、ｓｅｃ−ブテニルフェノキシ基、１−ペンテニルフェノキシ基、１−ヘキセニルフェノキシ基、フェニルフェノキシ基、ナフチルオキシ基、アントリルオキシ基およびフェナントリルオキシ基等を挙げることができる。このうち、フェノキシ基、メチルフェノキシ基、ジメチルフェノキシ基、ジエチルフェノキシ基、１−プロペニルフェノキシ基、フェニルフェノキシ基およびナフチルオキシ基が好ましく、フェノキシ基、メチルフェノキシ基、ジメチルフェノキシ基およびナフチルオキシ基が特に好ましい。
また、式（１）中のＡの一部に、紫外線硬化型樹脂と反応する、下記式（２）で示される、アクリオイルオキシアルキレンオキシ基、および／またはメタクリロイルオキシアルキレンオキシ基が含まれていてもよい。
【化３】
2014058649.tif 000004
式（２）中、ｍは０〜１０の整数であり、０〜６の整数であることが好ましく、２〜４の整数であることが特に好ましい。
【００４０】
本発明の難燃性樹脂組成物において、式（１）で示される環状ホスファゼン化合物の含有量は、紫外線硬化型樹脂１００質量部に対して、１０〜５０質量部である。環状ホスファゼン化合物の含有量が１０質量部未満だと、難燃性の効果が発揮できず、樹脂組成物を用いて作製される一括被覆４や透明難燃フィルムの難燃性が低下する。また、樹脂組成物中での金属水酸化物の分散性が低下し、金属水酸化物が凝集する。この結果、樹脂組成物を用いて作製される、一括被覆４や透明難燃フィルムの透明性が低下する。
一方、環状ホスファゼン化合物の含有量が５０質量部超だと、樹脂組成物を用いて作製される一括被覆４や透明難燃フィルムからのブリードアウトが問題となる。
本発明の難燃性樹脂組成物において、式（１）で示される環状ホスファゼン化合物の含有量は、紫外線硬化型樹脂１００質量部に対して、１０〜５０質量部であることが好ましく、２０〜５０質量部であることがより好ましい。
【００４１】
本発明の難燃性樹脂組成物において、紫外線硬化型樹脂は、反応性可塑剤として、芳香環を有するアクリレートを含有することが好ましい。
一括被覆４や透明難燃フィルム樹脂組成物の作製に用いる樹脂組成物には、これらの可塑性を高めるために、樹脂組成物に配合する紫外線硬化型樹脂には、可塑剤が添加される。このような目的で添加する可塑剤としては、樹脂組成物の硬化物からの可塑剤の移行を防止するために、反応性可塑剤が好ましく用いられる。反応性可塑剤としては、イソオクチルアクリレート、ラウリルアクリレート、ステアリルアクリレート、イソボルニルアクリレート、シクロヘキシルアクリレート、メトキシトリエチレングリコールアクリレート、２−エトキシエチルアクリレート、テトラヒドロフルフリルアクリレート、ベンジルアクリレート、エチルカルビトールアクリレート、フェノキシエチルアクリレートなどが通常用いられる。また上記アクリレートの代わりに、メタクリレートを用いてもよい。
本発明の難燃性樹脂組成物では、上記のアクリレートまたはメタクリレートの中でも、芳香環を有するアクリレートまたはメタクリレートを、反応性可塑剤として含有する紫外線硬化型樹脂を用いることが好ましい。
上述したように、本発明の難燃性樹脂組成物では、式（１）で示される環状ホスファゼン化合物の芳香環と、金属水酸化物を表面修飾したシランカップリング剤のビニル基と、の相互作用によって、金属水酸化物の分散性が顕著に向上すると考えられる。芳香環を有するアクリレートまたはメタクリレートを、反応性可塑剤として含有する紫外線硬化型樹脂を用いた場合、アクリレートまたはメタクリレートの芳香環と、金属水酸化物を表面修飾したシランカップリング剤のビニル基と、の相互作用によって、金属水酸化物の分散性がさらに向上する。その結果、該樹脂組成物を用いて作製される、一括被覆４や透明難燃フィルムの透明性がさらに向上する。
なお、芳香環を有するアクリレートまたはメタクリレートとしては、ベンジルアクリレート、フェノキシエチルアクリレート、または、これらに相当するメタクリレート等を用いることができる。これらの中でも、ベンジルアクリレートまたはベンジルメタクリレートが、樹脂組成物の粘度を過度に増加させることがないため、樹脂組成物のハンドリング性の点から好ましい。
【００４２】
本発明の難燃性樹脂組成物を用いて、透明難燃光ファイバリボン２１の一括被覆４を作製する場合、複数本の光ファイバ心線１１を平行に配置した後、該光ファイバ心線１１の外周で、本発明の難燃性樹脂組成物で被覆した後、紫外線照射により樹脂組成物を硬化させればよい。
【００４３】
図２は本発明の透明難燃光ファイバケーブルを示した断面図である。図２に示す光ファイバケーブル３１は、図１に示す光ファイバリボン２１の外周を、透明難燃性樹脂５で被覆したものである。ここで、光ファイバリボン２１としては、上述した本発明の透明難燃光ファイバリボンを用いる。
図２に示す光ファイバケーブル３１の強度を向上させるために、テンションメンバーなど補強材を透明難燃性樹脂５の被覆内に含有させてもよい。
本発明の透明難燃光ファイバリボン２１を用いて、透明難燃光ファイバケーブル３１を作製する場合、 透明難燃ファイバリボン２１の外側に、透明難燃性樹脂５を、クロスヘッドダイを備えた被覆装置などで被覆する。
図２に示す光ファイバケーブル３１の断面形状は略楕円形状であるが、光ファイバケーブルの断面形状はこれに限定されず、円形や角が丸みを帯びた長方形であってもよい。これらの中でも、取扱が容易であることから、略楕円形状または円形が好適である。
透明難燃性樹脂５の材料として、具体的にはアクリル樹脂、ポリカーボネート樹脂、スチレン樹脂、ポリエチレン樹脂、ポリエチレン−酢酸ビニル共重合体、ポリプロピレン樹脂、塩化ビニル樹脂、ポリウレタン樹脂等が挙げられる。これらの中でも、安価で加工しやすいことからポリエチレン樹脂、塩化ビニル樹脂が好ましい。これらの樹脂材料のみでは難燃性が不十分な場合、透明難燃性樹脂５には難燃剤が添加される。この目的で添加する難燃剤としては、難燃剤が添加された透明難燃性樹脂５の透明性が失われないリン酸エステルなどが好ましい。
【００４４】
また、本発明の難燃性樹脂組成物を用いて、透明難燃フィルムを作製する場合、本発明の難燃性樹脂組成物を基材上に厚さが均一になるように塗布した後、紫外線照射により樹脂組成物を硬化させればよい。このようにして得られる透明難燃フィルムは、例えば、屋外の屋根や外壁、屋内のパーティションやカーテン等の用途に使用できる。
なお、透明難燃フィルムとして使用する場合、その厚さは５００μｍ以下であることが、透明性に優れることから好ましく、４００μｍ以下であることがより好ましく、３００μｍ以下であることがさらに好ましい。
【実施例】
【００４５】
以下、実施例および比較例を示して本発明を詳細に説明するが、本発明は以下の記載によっては限定されない。
【００４６】
以下、実施例および比較例を示して本発明を詳細に説明するが、本発明は以下の記載によっては限定されない。以下、例１〜６は実施例、例７〜１４は比較例である。
〔例１〕
（難燃性樹脂組成物）
紫外線硬化型樹脂原料（デソライトＲ３１９４，ＪＳＲ株式会社）４．２ｇをプラスチック容器に量り取り、ラウリルアクリレート（ＬＡ，大阪有機化学工業株式会社）０．８ｇを加え均一になるまでよく撹拌し紫外線硬化型樹脂（アクリル樹脂）とした。紫外線硬化型樹脂（１００質量部）に、ビニル系シランカップリング剤で表面修飾された水酸化アルミニウム粉末（ＡＰＹＲＡＬ ２００ＶＳ１，Ｎａｂａｌｔｅｃ ＡＧ）１．０ｇ（２０質量部）、および、フェノキシホスファゼン（式（１）中、ｎが３、Ａがフェノキシ基の環状ホスファゼン化合物）（ＳＰＢ−１００Ｌ，大塚化学株式会社）１．５ｇ（３０質量部）を加えた。均一になるまでよく撹拌し、難燃性樹脂組成物を得た。得られた難燃性樹脂組成物について、下記手順で透明性評価、および、難燃性評価を実施した。
難燃性樹脂組成物の作製に使用した、ビニル系シランカップリング剤で表面修飾された水酸化アルミニウム粉末の粒度分布を、レーザー回折・散乱方式粒子径測定装置（マイクロトラックＢｌｕｅＲａｙｔｒａｃ、日機装株式会社）を用いて測定した。その結果、個数基準の平均粒子径、１０％粒子径（Ｄ１０）、５０％粒子径（Ｄ５０）、および、９０％粒子径（Ｄ９０）は、それぞれ、０．３８μｍ、０．２３μｍ、０．３４μｍ、０．６０μｍであった。
【００４７】
（透明性評価法）
上記の手順で得られた難燃性樹脂組成物を、ガラス基板（１００×１００ｍｍ）上に、ドクターブレード（横幅５０ｍｍ、スリット幅１００μｍ）を用いて薄膜化した。これに、窒素雰囲気下で、紫外線（高圧水銀ランプ、強度：３７ｍＷ／ｃｍ2）を３０秒間照射し、縦約５０ｍｍ、横５０ｍｍ、膜厚約６０μｍの透明難燃フィルムを得た。ヘイズメータ（ヘイズ−ガード プラス，ＢＹＫガードナー社）を用いて透明難燃フィルムのヘイズ率を測定した。その結果、ヘイズ率は１４．７％であった。なお、ヘイズ率が１５％以下であれば、高い透明性を有している。
【００４８】
（難燃性評価法）
上記の手順で得られた難燃性樹脂組成物を、ガラス基板（２００×２００ｍｍ）上に、ドクターブレード（横幅５０ｍｍ、スリット幅３００μｍ）を用いて薄膜化した。これに、窒素雰囲気下で、紫外線（高圧水銀ランプ、強度：３７ｍＷ／ｃｍ2）を３０秒間照射し、縦１４０ｍｍ、横５０ｍｍ、膜厚約１８０μｍの透明難燃フィルムを得た。
難燃性評価は、ＪＩＳ Ｋ ７２０１−２ （プラスチック−酸素指数による燃焼性の試験法、第２部:室温における試験）による酸素指数で評価した。酸素指数は２２．８であった。なお、酸素指数が２２以上であれば、高い難燃性を有している。
【００４９】
〔例２〕
紫外線硬化型樹脂原料（デソライトＲ３１９４，ＪＳＲ株式会社）４．５ｇをプラスチック容器に量り取り、ラウリルアクリレート（ＬＡ，大阪有機化学工業株式会社）０．５ｇを加え均一になるまでよく撹拌し紫外線硬化型樹脂（アクリル樹脂）とした。紫外線硬化型樹脂（１００質量部）に、ビニル系シランカップリング剤で表面修飾された水酸化アルミニウム粉末（ＡＰＹＲＡＬ ２００ＶＳ１，Ｎａｂａｌｔｅｃ ＡＧ）１．５ｇ（３０質量部）、およびフェノキシホスファゼン（ＳＰＢ−１００Ｌ，大塚化学株式会社）２．０ｇ（４０質量部）を加えた。均一になるまでよく撹拌し、難燃性樹脂組成物を得た。得られた難燃性樹脂組成物について、例１と同様の手順で透明性評価、および、難燃性評価を実施した。ヘイズ率は１３．１％であり、酸素指数は２３．５であった。
【００５０】
〔例３〕
紫外線硬化型樹脂原料（デソライトＲ３１９４，ＪＳＲ株式会社）４．２ｇをプラスチック容器に量り取り、ベンジルアクリレート（ＢＺＡ）（Ｖ＃１８０，大阪有機化学工業株式会社）０．８ｇを加え均一になるまでよく撹拌し紫外線硬化型樹脂（アクリル樹脂）とした。紫外線硬化型樹脂（１００質量部）に、ビニル系シランカップリング剤で表面修飾された水酸化アルミニウム粉末（ＡＰＹＲＡＬ ２００ＶＳ１，Ｎａｂａｌｔｅｃ ＡＧ）２．０ｇ（４０質量部）、およびフェノキシホスファゼン（ＳＰＢ−１００Ｌ，大塚化学株式会社）１．５ｇ（３０質量部）を加えた。均一になるまでよく撹拌し、難燃性樹脂組成物を得た。得られた難燃性樹脂組成物について、例１と同様の手順で透明性評価、および、難燃性評価を実施した。ヘイズ率は１１．９％であり、酸素指数は２３．７であった。
【００５１】
〔例４〕
紫外線硬化型樹脂原料（デソライトＲ３１９４，ＪＳＲ株式会社）４．２ｇをプラスチック容器に量り取り、ラウリルアクリレート（ＬＡ，大阪有機化学工業株式会社）０．８ｇを加え均一になるまでよく撹拌し紫外線硬化型樹脂（アクリル樹脂）とした。紫外線硬化型樹脂（１００質量部）に、ビニル系シランカップリング剤で表面修飾されたベーマイト粉末（ＡＣＴＩＬＯＸ ２００ＶＳ１，Ｎａｂａｌｔｅｃ ＡＧ）１．０ｇ（２０質量部）、およびフェノキシホスファゼン（ＳＰＢ−１００Ｌ，大塚化学株式会社）１．５ｇ（３０質量部）を加えた。均一になるまでよく撹拌し、難燃性樹脂組成物を得た。得られた難燃性樹脂組成物について、例１と同様の手順で透明性評価、および、難燃性評価を実施した。ヘイズ率は１４．８％であり、酸素指数は２２．１であった。
難燃性樹脂組成物の作製に使用した、ビニル系シランカップリング剤で表面修飾されたベーマイト粉末の粒度分布を、レーザー回折・散乱方式粒子径測定装置（マイクロトラックＢｌｕｅＲａｙｔｒａｃ、日機装株式会社）を用いて測定した。その結果、個数基準の平均粒子径、１０％粒子径（Ｄ１０）、５０％粒子径（Ｄ５０）、および、９０％粒子径（Ｄ９０）は、それぞれ、０．２９μｍ、０．１２μｍ、０．２７μｍ、０．５２μｍであった。
【００５２】
〔例５〕
紫外線硬化型樹脂原料（デソライトＲ３１９４，ＪＳＲ株式会社）４．２ｇをプラスチック容器に量り取り、ラウリルアクリレート（ＬＡ，大阪有機化学工業株式会社）０．８ｇを加え均一になるまでよく撹拌し紫外線硬化型樹脂（アクリル樹脂）とした。紫外線硬化型樹脂（１００質量部）に、ビニル系シランカップリング剤で表面修飾された水酸化マグネシウム粉末（Ｖ−６Ｆ、神島化学工業株式会社）１．０ｇ（２０質量部）、およびフェノキシホスファゼン（ＳＰＢ−１００Ｌ，大塚化学株式会社）１．５ｇ（３０質量部）を加えた。均一になるまでよく撹拌し、均一になるまでよく撹拌し、難燃性樹脂組成物を得た。得られた難燃性樹脂組成物について、例１と同様の手順で透明性評価、および、難燃性評価を実施した。ヘイズ率は１４．７％であり、酸素指数は２２．２であった。
難燃性樹脂組成物の作製に使用した、ビニル系シランカップリング剤で表面修飾された水酸化マグネシウム粉末の粒度分布を、レーザー回折・散乱方式粒子径測定装置（マイクロトラックＢｌｕｅＲａｙｔｒａｃ、日機装株式会社）を用いて測定した。その結果、個数基準の平均粒子径、１０％粒子径（Ｄ１０）、５０％粒子径（Ｄ５０）、および、９０％粒子径（Ｄ９０）は、それぞれ、０．７１μｍ、０．３９μｍ、０．６１μｍ、１．１９μｍであった。
【００５３】
〔例６〕
紫外線硬化型樹脂原料（デソライトＲ３１９４，ＪＳＲ株式会社）４．２ｇをプラスチック容器に量り取り、ラウリルアクリレート（ＬＡ，大阪有機化学工業株式会社）０．８ｇを加え均一になるまでよく撹拌し紫外線硬化型樹脂（アクリル樹脂）とした。紫外線硬化型樹脂（１００質量部）に、ビニル系シランカップリング剤で表面修飾された水酸化アルミニウム粉末（ＡＰＹＲＡＬ ２００ＶＳ１，Ｎａｂａｌｔｅｃ ＡＧ）０．２５ｇ（５質量部）、およびフェノキシホスファゼン（ＳＰＢ−１００Ｌ，大塚化学株式会社）２．５ｇ（５０質量部）を加えた。均一になるまでよく撹拌し、難燃性樹脂組成物を得た。得られた難燃性樹脂組成物について、例１と同様の手順で透明性評価、および、難燃性評価を実施した。ヘイズ率は５．１％であり、酸素指数は２２．４であった。
【００５４】
〔例７〕
紫外線硬化型樹脂原料（デソライトＲ３１９４，ＪＳＲ株式会社）４．２ｇをプラスチック容器に量り取り、ラウリルアクリレート（ＬＡ，大阪有機化学工業株式会社）０．８ｇを加え、金属水酸化物および環状ホスファゼン化合物は加えずに、均一になるまでよく撹拌し、難燃性樹脂組成物を得た。得られた難燃性樹脂組成物について、例１と同様の手順で透明性評価、および、難燃性評価を実施した。ヘイズ率は０．０％であり、酸素指数は１７．４であった。
【００５５】
〔例８〕
紫外線硬化型樹脂原料（デソライトＲ３１９４，ＪＳＲ株式会社）４．２ｇをプラスチック容器に量り取り、ラウリルアクリレート（ＬＡ，大阪有機化学工業株式会社）０．８ｇを加え均一になるまでよく撹拌し紫外線硬化型樹脂（アクリル樹脂）とした。紫外線硬化型樹脂（１００質量部）に、ビニル系シランカップリング剤で表面修飾していない水酸化アルミニウム粉末（ＡＰＹＲＡＬ ２００ＳＭ，Ｎａｂａｌｔｅｃ ＡＧ）１．０ｇ（２０質量部）、およびフェノキシホスファゼン（ＳＰＢ−１００Ｌ，大塚化学株式会社）１．５ｇ（３０質量部）を加えた。均一になるまでよく撹拌し、難燃性樹脂組成物を得た。得られた難燃性樹脂組成物について、例１と同様の手順で透明性評価、および、難燃性評価を実施した。ヘイズ率は８２．０％であり、酸素指数は２２．９であった。
難燃性樹脂組成物の作製に使用した、ビニル系シランカップリング剤で表面修飾していない水酸化アルミニウム粉末の粒度分布を、レーザー回折・散乱方式粒子径測定装置（マイクロトラックＢｌｕｅＲａｙｔｒａｃ、日機装株式会社）を用いて測定した。その結果、個数基準の平均粒子径、１０％粒子径（Ｄ１０）、５０％粒子径（Ｄ５０）、および、９０％粒子径（Ｄ９０）は、それぞれ、０．３８μｍ、０．１３μｍ、０．１７μｍ、０．８０μｍであった。
【００５６】
〔例９〕
紫外線硬化型樹脂原料（デソライトＲ３１９４，ＪＳＲ株式会社）４．２ｇをプラスチック容器に量り取り、ラウリルアクリレート（ＬＡ，大阪有機化学工業株式会社）０．８ｇを加え均一になるまでよく撹拌し紫外線硬化型樹脂（アクリル樹脂）とした。紫外線硬化型樹脂（１００質量部）に、ビニル系シランカップリング剤で表面修飾された水酸化アルミニウム粉末（ＡＰＹＲＡＬ ４０ＶＳ１，Ｎａｂａｌｔｅｃ ＡＧ）１．０ｇ（２０質量部）、およびフェノキシホスファゼン（ＳＰＢ−１００Ｌ，大塚化学株式会社）１．５ｇ（３０質量部）を加えた。均一になるまでよく撹拌し、難燃性樹脂組成物を得た。得られた難燃性樹脂組成物について、例１と同様の手順で透明性評価、および、難燃性評価を実施した。ヘイズ率は５３．９％であり、酸素指数は２２．８であった。
難燃性樹脂組成物の作製に使用した、ビニル系シランカップリング剤で表面修飾された水酸化アルミニウム粉末の粒度分布を、レーザー回折・散乱方式粒子径測定装置（マイクロトラックＢｌｕｅＲａｙｔｒａｃ、日機装株式会社）を用いて測定した。その結果、個数基準の平均粒子径、１０％粒子径（Ｄ１０）、５０％粒子径（Ｄ５０）、および、９０％粒子径（Ｄ９０）は、それぞれ、１．０６μｍ、０．７６μｍ、０．９９μｍ、１．３９μｍであった。
【００５７】
〔例１０〕
紫外線硬化型樹脂原料（デソライトＲ３１９４，ＪＳＲ株式会社）４．２ｇをプラスチック容器に量り取り、ラウリルアクリレート（ＬＡ，大阪有機化学工業株式会社）０．８ｇを加え均一になるまでよく撹拌し紫外線硬化型樹脂（アクリル樹脂）とした。紫外線硬化型樹脂（１００質量部）に、ビニル系シランカップリング剤で表面修飾された水酸化アルミニウム粉末（ＡＰＹＲＡＬ ２００ＶＳ１，Ｎａｂａｌｔｅｃ ＡＧ）０．５ｇ（１０質量部）を加え、環状ホスファゼン化合物は加えずに、均一になるまで良く撹拌し、難燃性樹脂組成物を得た。得られた難燃性樹脂組成物について、例１と同様の手順で透明性評価、および、難燃性評価を実施した。ヘイズ率は２６．５％であり、酸素指数は１９．８であった。
【００５８】
〔例１１〕
紫外線硬化型樹脂原料（デソライトＲ３１９４，ＪＳＲ株式会社）４．２ｇをプラスチック容器に量り取り、ラウリルアクリレート（ＬＡ，大阪有機化学工業株式会社）０．８ｇを加え均一になるまでよく撹拌し紫外線硬化型樹脂（アクリル樹脂）とした。紫外線硬化型樹脂（１００質量部）にフェノキシホスファゼン（ＳＰＢ−１００Ｌ，大塚化学株式会社）１．５ｇ（３０質量部）を加え、金属水酸化物は加えずに、均一になるまでよく撹拌し、難燃性樹脂組成物を得た。得られた難燃性樹脂組成物について、例１と同様の手順で透明性評価、および、難燃性評価を実施した。ヘイズ率は２．３％であり、酸素指数は２１．５であった。
【００５９】
〔例１２〕
紫外線硬化型樹脂原料（デソライトＲ３１９４，ＪＳＲ株式会社）４．２ｇをプラスチック容器に量り取り、ラウリルアクリレート（ＬＡ，大阪有機化学工業株式会社）０．８ｇを加え均一になるまでよく撹拌し紫外線硬化型樹脂（アクリル樹脂）とした。紫外線硬化型樹脂（１００質量部）に、ビニル系シランカップリング剤で表面修飾された水酸化アルミニウム粉末（ＡＰＹＲＡＬ ２００ＶＳ１，Ｎａｂａｌｔｅｃ ＡＧ）１．０ｇ（２０質量部）、および、環状ホスファゼン化合物の代わりにポリリン酸メラミン（ＰＨＯＳＭＥＬ−２００，日産化学工業株式会社）１．５ｇ（３０質量部）を加えた。均一になるまでよく撹拌し、難燃性樹脂組成物を得た。得られた難燃性樹脂組成物について、例１と同様の手順で透明性評価、および、難燃性評価を実施した。ヘイズ率は１００．０％であり、酸素指数は２２．３であった。
【００６０】
〔例１３〕
紫外線硬化型樹脂原料（デソライトＲ３１９４，ＪＳＲ株式会社）４．２ｇをプラスチック容器に量り取り、ラウリルアクリレート（ＬＡ，大阪有機化学工業株式会社）０．８ｇを加え均一になるまでよく撹拌し紫外線硬化型樹脂（アクリル樹脂）とした。紫外線硬化型樹脂（１００質量部）に、ビニル系シランカップリング剤で表面修飾された水酸化アルミニウム粉末（ＡＰＹＲＡＬ ２００ＶＳ１，Ｎａｂａｌｔｅｃ ＡＧ）１．０ｇ（２０質量部）、およびプロポキシホスファゼン（式（１）中、ｎが３、Ａがプロポキシ基の環状ホスファゼン化合物）（ラビトル ＦＰ−３６６，株式会社）１．５ｇ（３０質量部）を加えた。均一になるまでよく撹拌し、難燃性樹脂組成物を得た。得られた難燃性樹脂組成物について、例１と同様の手順で透明性評価、および、難燃性評価を実施した。ヘイズ率は５２．２％であり、酸素指数は２２．８であった。
【００６１】
〔例１４〕
紫外線硬化型樹脂原料（デソライトＲ３１９４，ＪＳＲ株式会社）４．２ｇをプラスチック容器に量り取り、ラウリルアクリレート（ＬＡ，大阪有機化学工業株式会社）０．８ｇを加え均一になるまでよく撹拌し紫外線硬化型樹脂（アクリル樹脂）とした。紫外線硬化型樹脂（１００質量部）に、アミノ系シランカップリング剤で表面修飾された水酸化アルミニウム粉末（ＡＰＹＲＡＬ ２００ＡＳ１，Ｎａｂａｌｔｅｃ ＡＧ）１．０ｇ（２０質量部）、およびフェノキシホスファゼン（ＳＰＢ−１００Ｌ，大塚化学株式会社）１．５ｇ（３０質量部）を加えた。均一になるまでよく撹拌し、難燃性樹脂組成物を得た。得られた難燃性樹脂組成物について、例１と同様の手順で透明性評価、および、難燃性評価を実施した。ヘイズ率は３２．６％であり、酸素指数は２３．０であった。
難燃性樹脂組成物の作製に使用した、アミノ系シランカップリング剤で表面修飾された水酸化アルミニウム粉末の粒度分布を、レーザー回折・散乱方式粒子径測定装置（マイクロトラックＢｌｕｅＲａｙｔｒａｃ、日機装株式会社）を用いて測定した。その結果、個数基準の平均粒子径、１０％粒子径（Ｄ１０）、５０％粒子径（Ｄ５０）、および、９０％粒子径（Ｄ９０）は、それぞれ、０．４６μｍ、０．２５μｍ、０．４１μｍ、０．７３μｍであった。
【００６２】
【表１】
2014058649.tif 000005
【表２】
2014058649.tif 000006
【表３】
2014058649.tif 000007
【符号の説明】
【００６３】
１    プラスチック光ファイバ
２    補強層
３    紫外線硬化型樹脂
４    一括被覆
５    透明難燃性樹脂
１１  光ファイバ心線
２１  プラスチック光ファイバリボン
３１  プラスチック光ファイバケーブル
【図１】
2014058649.tif 000010
【図２】
2014058649.tif 000011